(57)【要約】【課題】従来のフェノール樹脂成形材料と比較して、機械的強度及び成形性を実用的なレベルに維持しつつ、長期耐熱性に優れたフェノール樹脂成形材料を提供する。【解決手段】フェノール樹脂と、メラミン誘導体とを含有することを特徴とし、好ましくは、前記フェノール樹脂の一部としてフェノールアラルキル樹脂及び／又は多環芳香族型フェノール樹脂を含有し、更に前記メラミン誘導体はポリリン酸メラミン・メラム・メレム複塩を含み、更に前記メラミン誘導体の含有量は、前記フェノール樹脂１００重量部に対し、１〜５０重量部であるフェノール樹脂成形材料。【選択図】  なし【特許請求の範囲】
【請求項１】
フェノール樹脂と、メラミン誘導体とを含有することを特徴とするフェノール樹脂成形材料。
【請求項２】
更に、前記フェノール樹脂の一部としてフェノールアラルキル樹脂及び／又は多環芳香族型フェノール樹脂を含有する請求項１に記載のフェノール樹脂成形材料。
【請求項３】
前記メラミン誘導体は、ポリリン酸メラミン・メラム・メレム複塩を含むものである請求項１または２に記載のフェノール樹脂成形材料。
【請求項４】
前記メラミン誘導体の含有量は、前記フェノール樹脂１００重量部に対し、１〜５０重量部である請求項１ないし３のいずれかに記載のフェノール樹脂成形材料。
【請求項５】
更に、エラストマを含有するものである請求項１ないし４のいずれかに記載のフェノール樹脂成形材料。
【請求項６】
前記エラストマの含有量は、前記フェノール樹脂成形材料全体に対して、０．５〜６重量％である請求項５に記載のフェノール樹脂成形材料。
【発明の詳細な説明】
【技術分野】
【０００１】
本発明は、フェノール樹脂成形材料に関するものである。
【背景技術】
【０００２】
フェノール樹脂成形材料は機械的強度、耐熱性、寸法安定性、成形性等に優れ、自動車、電気、電子等の基幹産業分野で長期に渡り使用されてきた実績がある。特に最近では、金属部品をガラス繊維で強化した高強度のフェノール樹脂成形品に置換することで、大幅なコストダウンが可能となることから、積極的に金属部品からの代替検討が行われている。しかしながら近年、フェノール樹脂成形材料に対する要求レベルは益々高度化しており、特に高温雰囲気下で使用される場合、従来のフェノール樹脂の耐熱性、特に長期耐熱性において不充分であることがある。
【０００３】
フェノール樹脂成形材料の長期耐熱性を向上させる方法については種々検討されており、フェノール樹脂の一部に熱劣化因子であるフェノール性水酸基を少なくしたフェノールアラルキル樹脂や多環芳香族型フェノール樹脂を配合する技術（例えば、特許文献１参照）や、メラミンを配合する技術（例えば、特許文献２参照）が開示されている。しかしながら、フェノールアラルキル樹脂や多環芳香族型フェノール樹脂を配合してもフェノール性水酸基を完全に無くすことは難しいため、非常に高温な雰囲気下では長期耐熱性が不充分となる場合がある。また、メラミンを配合する場合も、メラミンの分解温度を越えた雰囲気下では長期耐熱性が不充分となる場合がある。
【特許文献１】特開平０７−１３８４５４号公報
【特許文献２】特開２００１−３０２８７８号公報
【発明の開示】
【発明が解決しようとする課題】
【０００４】
本発明は、従来のフェノール樹脂成形材料と比較して、機械的強度や成形性を実用的レベルに維持しつつ、長期耐熱性に優れたフェノール樹脂成形材料を提供することである。
【課題を解決するための手段】
【０００５】
このような目的は、下記の本発明（１）〜（６）によって達成される。
（１）フェノール樹脂と、メラミン誘導体とを含有することを特徴とするフェノール樹脂成形材料。
（２）更に、前記フェノール樹脂の一部としてフェノールアラルキル樹脂及び／又は多環芳香族型フェノール樹脂を含有する（１）に記載のフェノール樹脂成形材料。
（３）前記メラミン誘導体は、ポリリン酸メラミン・メラム・メレム複塩を含むものである（１）または（２）に記載のフェノール樹脂成形材料。
（４）前記メラミン誘導体の含有量は、前記フェノール樹脂１００重量部に対し、１〜５０重量部である（１）ないし（３）のいずれかに記載のフェノール樹脂成形材料。
（５）更に、エラストマを含有するものである（１）ないし（４）のいずれかに記載のフェノール樹脂成形材料。
（６）前記エラストマの含有量は、前記フェノール樹脂成形材料全体に対して、０．５〜６重量％である（５）に記載のフェノール樹脂成形材料。
【発明の効果】
【０００６】
本発明は、フェノール樹脂と、メラミン誘導体とを含有することを特徴とするものであり、機械的強度及び成形性を実用的なレベルに維持しつつ、長期耐熱性（機械的強度の保持）に優れた成形品が得られるフェノール樹脂成形材料を提供するものである。
【発明を実施するための最良の形態】
【０００７】
以下、本発明のフェノール樹脂成形材料（以下、「成形材料」ということがある）について説明する。
本発明の成形材料は、フェノール樹脂と、メラミン誘導体とを含有することを特徴とする。
【０００８】
本発明において、フェノール樹脂としては、ノボラック型フェノール樹脂またはレゾール型フェノール樹脂を単独、あるいは両者を併用することができる。
ノボラック型フェノール樹脂を使用する場合、通常、硬化剤としてヘキサメチレンテトラミンを使用する。ヘキサメチレンテトラミンを用いる場合、その含有量は特に限定されないが、ノボラック型フェノール樹脂１００重量部に対して、１０〜３０重量部を含有することが好ましく、更に１５〜２０重量部含有することが好ましい。ヘキサメチレンテトラミンの含有量が上記上限値を超えると、成形品の機械的強度が低下する場合があり、上記下限値未満では、成形収縮量を十分低減することができず、また、成形品の機械的強度が低下する場合がある。
【０００９】
本発明の成形材料には、上記フェノール樹脂の一部として、更にフェノールアラルキル樹脂及び／又は多環芳香族型フェノール樹脂を含有させることができる。これにより、成形品の長期耐熱性を向上させることができる。その理由は、フェノールアラルキル樹脂及び多環芳香族型フェノール樹脂は、樹脂骨格に結合した熱劣化因子であるフェノール性水酸基が少ないためと考えられる。
【００１０】
上記フェノールアラルキル樹脂は、フェノール、クレゾールなどのフェノール類と、ｐ−キシリレングリコールなどのキシリレン誘導体とを反応させて得られる樹脂である。
また、多環芳香族型フェノール樹脂としては例えば、ナフタレン、アントラセンなどの多環芳香族炭化水素化合物で変性したフェノール樹脂などが挙げられる。
【００１１】
本発明の成形材料において、フェノールアラルキル樹脂及び／又は多環芳香族型フェノール樹脂の含有量は特に限定されないが、フェノール樹脂（フェノールアラルキル樹脂及び／又は多環芳香族フェノール樹脂を併用する場合はそれも含めて）１００重量部に対し、１０〜５０重量部が好ましく、２０〜４０重量部がさらに好ましく、２５〜３５重量部が特に好ましい。フェノールアラルキル樹脂及び／又は多環芳香族型フェノール樹脂の含有量が上記下限値未満では、長期耐熱性向上の効果が小さくなる場合があり、上記上限値を上回ると、成形性が低下する場合があり、熱間での機械的強度等の特性が低下することがある。
【００１２】
フェノール樹脂（ノボラック型フェノール樹脂を使用した場合は、ヘキサメチレンテトラミンも含む）の合計含有量は、特に限定されないが、成形材料全体に対して２０〜５０重量％が好ましく、更に２５〜４５重量％が好ましい。
フェノール樹脂の含有量が上記下限値未満では、成形材料製造時の生産性や成形品の機械的強度が低下する場合があり、上記上限値を超えると、成形品の耐熱性、寸法安定性などの向上効果を低下させる場合がある。
【００１３】
本発明の成形材料は、メラミン誘導体を含有することを特徴とする。
ここで用いられるメラミン誘導体としては、特に限定されないが、例えば、メラム、メレム、メロンなど、メラミン以外のアミノ基を有する窒素含有環状化合物、メラム、メレム、メロン、メラミンなどのアミノ基を有する窒素含有環状化合物と、酸素酸、有機リン酸、ヒドロキシル基を有する窒素含有化合物との塩のほか、ポリリン酸アミド、環状尿素化合物、ポリリン酸メラミン・メラム・メレム複塩、ポリメタリン酸メラミン、硫酸メラミン、ピロ硫酸メラム、有機スルホン酸メラム、有機ホスホン酸メラミン、及び、有機ホスフィン酸メラミンなどが挙げられる。
上記メラミン誘導体をフェノール樹脂とともに使用すると、フェノール樹脂の長期耐熱性が向上する。その理由は明確ではないが、窒素含有化合物中に含まれるアミノ基の窒素原子がフェノール性水酸基と水素結合することにより、熱劣化因子であるフェノール性水酸基を保護することができるためと考えられる。
【００１４】
上記メラミン誘導体の中でも、成形品の使用環境温度よりも分解温度開始が高いものを選択することが好ましい。メラミン誘導体の分解開始温度が使用環境温度よりも低い場合、メラミン誘導体が分解する場合があり、長期耐熱性向上の硬化が低下する場合がある。例えば、２７０℃での長期耐熱性を向上させたい場合、分解開始温度が２７０℃より高いポリリン酸メラミン・メラム・メレム複塩を用いることが好ましい。ポリリン酸メラミンを複塩化することで、単にポリリン酸メラミンを用いるよりも、耐熱性を向上させることができる。この理由は明確ではないが、複塩化することでポリリン酸メラミンよりも分解温度が高くなり、ポリリン酸が高温域においてフェノール性水酸基に保護皮膜を形成することにより耐熱性が向上するものと推測される。
【００１５】
上記メラミン誘導体の含有量は、特に限定されないが、フェノール樹脂１００重量部に対し、１〜５０重量部が好ましく、５〜２５重量部が更に好ましい。メラミン誘導体の含有量が上記下限値未満では、長期耐熱性向上効果が小さくなる場合があり、上記上限値を超えると、成形材料製造時の生産性を低下させる場合があり、機械的強度等の特性の向上効果を低下させる場合がある。
【００１６】
上記メラミン誘導体と、上記フェノールアラルキル樹脂及び／又は多環芳香族型フェノール樹脂を併用することにより、更に耐熱性を向上させることができる。この理由は明らかでないが、それぞれの特性向上効果である、水酸基を無効化して劣化を抑制すること及びフェノール性水酸基数を減少させることが相乗的に働いて耐熱性を向上させるものと推測される。
【００１７】
本発明の成形材料には、さらに、無機充填材を配合することができる。これにより、成形品に機械的特性、寸法特性等を向上させることができる。
【００１８】
本発明の成形材料に用いる無機充填材は、特に限定されないが、ガラス繊維と、粉末状の無機充填材とを併用することが好ましい。ガラス繊維を配合することにより、成形品に高度の機械的強度を付与することができる。また、粉末状の無機充填材を配合することにより、成形品の寸法精度を向上させることができる。
【００１９】
本発明の成形材料に用いるガラス繊維の形態としては、特に限定されないが、平均繊維径が１０〜１５μｍのものが好ましい。また、平均繊維長は１〜３ｍｍのものが好ましい。これにより、成形材料化段階での作業性を向上させ、得られた成形品の機械的強度を良好なものとすることができる。平均繊維径が上記下限値未満では機械的強度の向上効果が小さくなることがある。また、上記上限値を超えると、成形材料製造時に混練ロールを使用する場合は、ロールへの追従性が低下し、混練が充分に行えなくなることがある。平均繊維長が上記下限値未満では機械的強度の向上効果が小さくなる場合があり、上記上限値を超えるとロール混練時に繊維が折れ、機械的強度の向上効果がこれ以上望めない場合がある。
【００２０】
ガラス繊維の含有量は特に限定されないが、成形材料全体に対し２５〜６０重量％が好ましく、更に３０〜５０重量％が好ましい。含有量が上記下限値未満では機械的強度の向上効果が充分でないことがあり、上記上限値を越えると成形材料段階での作業性が低下することがある。
【００２１】
また、本発明の成形材料には粉末状の無機充填材を用いることができる。粉末状の無機充填材としては特に限定されないが、例えば、水酸化アルミニウム、水酸化マグネシウム、炭酸カルシウム、焼成クレー、未焼成クレー、ウォラストナイト、タルク、シリカ、ケイソウ土、アルミナ、酸化マグネシウム、硫酸バリウム等が挙げられる。
これらの中でも、焼成クレー、未焼成クレー、炭酸カルシウム、ウォラストナイト、タルクから選ばれた１種以上を含むことが好ましく、特に焼成クレーを用いることが好ましい。これにより、上記効果を更に向上させることができる。
【００２２】
上記粉末状の無機充填材の含有量は特に限定されないが、成形材料全体に対し５〜５０重量％が好ましく、更に１０〜３５重量％が好ましい。含有量が上記下限値未満であると成形品の耐熱性、寸法安定性などが十分でない場合があり、上記上限値を超えると成形材料製造時の作業性や、成形品の機械的強度の向上効果を低下させる場合がある。
【００２３】
上記ガラス繊維と粉末状の無機充填材とを併用する場合、合計含有量は特に限定されないが、成形材料全体に対し５０〜８０重量％であることが好ましく、更に５５〜７５重量％が好ましい。
上記ガラス繊維と粉末状の無機充填材との合計含有量が上記下限値未満では、機械的強度の向上効果が充分でないことがあり、寸法変化も大きくなる場合がある。また、上記上限値を越えると成形材料段階での作業性が低下し、相対的に樹脂分の含有量が低下することから機械的強度の向上効果を低下させる場合がある。
【００２４】
本発明の成形材料には、さらに、エラストマを用いることが好ましい。エラストマを配合することにより、長期耐熱性を向上させることができる。その理由は明確ではないが、加熱分解が進行し始める段階で成形品に生ずるマイクロクラックの発生を防止し、空気との接触面積が増大することを抑制する効果によるものと推測される。
【００２５】
エラストマとしては特に限定されないが、例えば、アクリロニトリルブタジエンゴム、ポリビニルブチラール、酢酸ビニル等が挙げられる。これらの中でも、アクリロニトリルブタジエンゴムとポリビニルブチラールという異なるタイプのエラストマを併用することが好ましい。これらの相乗作用により、一方のエラストマを単独で配合した場合よりも、可撓性及び靭性をバランスよく付与することができる。
【００２６】
エラストマの含有量は特に限定されないが、アクリロニトリルブタジエンゴムとポリビニルブチラールとを併用する場合は、両者併せて成形材料全体に対して、０．５〜６重量％が好ましい。更に好ましくは１〜５重量％である。
アクリロニトリルブタジエンゴムの含有量が上記下限値未満では靭性等、上記効果が小さい場合があり、上記上限値を越えると機械的強度が低下することがある。また、ポリビニルブチラールの含有量が上記下限値未満では機械的強度の向上効果が小さい場合があり、上記上限値を超えると熱時特性が低下することがある。
アクリロニトリルブタジエンゴムとポリビニルブチラールとを併用する場合、その割合は、特に限定されないが、重量比率で２５：７５〜８０：２０が好ましい。更に好ましくは５０：５０〜７５：２５である。これにより、可撓性と靭性とのバランスの向上効果を最も高めることができる。
【００２７】
本発明の成形材料には、以上に説明した成分の他にも、本発明の目的を損なわない範囲で離型剤、硬化助剤、顔料等の添加剤を添加することができる。
【００２８】
本発明の成形材料を製造する方法は、通常の混練方法が適用できる。
例えば、フェノール樹脂（フェノールアラルキル樹脂及び／又は多環芳香族型フェノール樹脂を含む）、メラミン誘導体、ガラス繊維、粉末状の無機充填材、エラストマのほか、必要に応じて硬化助剤、顔料、離型剤を加えて混合した後、溶融混練し、冷却後粉砕して得ることができる。溶融混練は、混練ロール、コニーダ、二軸押出し機等の混練装置単独あるいは混練ロールと他の混合装置との組み合わせにより行うことができる。
【実施例】
【００２９】
以下、本発明を実施例および比較例に基づいて詳細に説明するが、本発明はこれに限定されるものではない。
【００３０】
実施例及び比較例の配合と特性を表１に示す。表１に示す含有量は全て重量％を表す。
【００３１】
【表１】
2006225526.tif 000002
【００３２】
（表１の注）
１．原材料
（１）ノボラック型フェノール樹脂：住友ベークライト社製・「Ａ-１０８２」（数平均分子量８５０）
（２）フェノールアラルキル樹脂：住友ベークライト社製・「Ｒ―５５０２４」
（３）ガラス繊維：日本板硝子社製・「ＲＥＳ０３−ＢＭ３８」（平均繊維径１１μｍ、平均繊維長３ｍｍのチョップドストランド）
（４）焼成クレー：イメリス社製・「ポールスター５０１」
（５）硬化助剤：秩父石灰工業社製・「消石灰」
（６）離型剤：日本油脂社製・「ステアリン酸」
（７）アクリロニトリルブタジエンゴム：ＪＳＲ社製・「ＳＢＰ−４３００」
（８）ポリビニルブチラール：積水化学工業社製・「エスレックＢＸ−５」
（９）顔料：三菱化学社製・「カーボンブラック＃７５０Ｂ」
（１０）ポリリン酸メラミン・メラム・メレム複塩：日産化学社製・「ＰＭＰ−２００」
（１１）メラミン：三菱化学社製・「ユカメラミン」
【００３３】
２．成形材料の作製
（実施例１）
ノボラック型フェノール樹脂１７．５重量％、フェノールアラルキル樹脂７．５重量％、ヘキサメチレンテトラミン４重量％、エラストマ成分としてアクリロニトリルブタジエンゴム１．５重量％、ポリビニルブチラール１．５重量％、無機充填材としてガラス繊維３２重量％、焼成クレー２７重量％、硬化助剤として消石灰２重量％、離型剤としてステアリン酸２重量％、顔料としてカーボンブラック１重量％、メラミン誘導体としてポリリン酸メラミン・メラム・メレム複塩４重量％を混合して組成物を調製した。
上記組成物を８０〜９０℃の混練ロールで約１５分間溶融混練し、冷却後粉砕して成形材料を得た。
【００３４】
（実施例２）
フェノールアラルキル樹脂を４重量％に減量し、焼成クレーを３１重量％に増量した以外は、実施例１と同様にして成形材料を得た。
【００３５】
（実施例３）
フェノールアラルキル樹脂を１７重量％に増量し、焼成クレーを１８重量％に減量した以外は、実施例１と同様にして成形材料を得た。
（実施例４）
焼成クレーを２８重量％に増量し、ポリリン酸メラミン・メラム・メレム複塩を３重量％に減量した以外は、実施例１と同様にして成形材料を得た。
（実施例５）
焼成クレーを２５重量％に減量し、ポリリン酸メラミン・メラム・メレム複塩を６重量％に増量した以外は、実施例１と同様にして成形材料を得た。
【００３６】
（実施例６）
アクリロニトリルブタジエンゴムと、ポリビニルブチラールを各々０．５重量％に減量し、焼成クレーを２９重量％に増量した以外は実施例１と同様として、成形材料を得た。
【００３７】
（実施例７）
焼成クレーを３０重量％に増量し、ポリリン酸メラミン・メラム・メレム複塩を１重量％に減量した以外は実施例１と同様として、成形材料を得た。
【００３８】
（実施例８）
焼成クレーを２３重量％に減量し、ポリリン酸メラミン・メラム・メレム複塩を８重量％に増量した以外は、実施例１と同様にして成形材料を得た。
【００３９】
（実施例９）
ノボラック型フェノール樹脂を２３重量％に増量し、フェノールアラルキル樹脂を２重量％に減量した以外は、実施例１と同様にして成形材料を得た。
【００４０】
（実施例１０）
焼成クレーを２３重量％に減量し、ポリリン酸メラミン・メラム・メレム複塩を８重量％に増量した以外は、実施例９と同様にして成形材料を得た。
【００４１】
（比較例１）
フェノールアラルキル樹脂とメラミン誘導体であるポリリン酸メラミン・メラム・メレム複塩を用いず、ノボラック型フェノール樹脂２５重量％、ヘキサメチレンテトラミン４重量％、エラストマ成分としてアクリロニトリルブタジエンゴム１．５重量％、ポリビニルブチラール１．５重量％、無機充填材としてガラス繊維３２重量％、焼成クレー３１重量％、硬化助剤として消石灰２重量％、離型剤としてステアリン酸２重量％、顔料としてカーボンブラック１重量％を混合した組成物を８０〜９０℃の混練ロールで約１５分間溶融混練し、冷却後粉砕して成形材料を得た。
【００４２】
（比較例２）
焼成クレーを２７重量％に減量し、メラミンを４重量％用いた以外は、比較例１と同様にして成形材料を得た。
【００４３】
（比較例３）
ノボラック型フェノール樹脂を１７．５重量％に減量し、フェノールアラルキル樹脂を７．５重量％用いた以外は、比較例１と同様にして成形材料を得た。
【００４４】
３．試料の作製及び評価方法
（１）シャルピー衝撃強さ、曲げ強さ、曲げ弾性率
トランスファー成形（金型温度１７５℃、硬化時間３分間）により試料を作製し、ＪＩＳ Ｋ ６９１１に準拠して行った。
（２）長期耐熱性
試験片を２７０℃雰囲気中で５００時間処理したときの強度保持率を下記算出式より算出した。
強度保持率（％）＝（熱処理後の曲げ強度）／（熱処理前の曲げ強度）×１００
試験片は、トランスファー成形（金型温度１７５℃、硬化時間３分間）により作製し、１８０℃×８時間のベーキング処理を行ったものを用いた。
（３）硬化性
トランスファー成形（金型温度１７５℃、硬化時間３分間）により、φ５０ｍｍ×３ｍｍの円板を作製し、取り出し１０秒後のバコール硬度により評価を行った。
【００４５】
実施例１〜１０は、フェノール樹脂と、メラミン誘導体とを含有する本発明の成形材料であり、これらから得られた成形品は、メラミン誘導体を含まない比較例１〜３から得られた成形品と比較して、機械的強度及び成形性（硬化性）を実用的なレベルに維持しつつ、長期耐熱性を向上させることができた。
特に、実施例１及び４〜６は、フェノール樹脂、フェノールアラルキル樹脂、及び、メラミン誘導体の配合量が最適であったため、これらの特性のバランスに優れたものとなった。
【産業上の利用可能性】
【００４６】
本発明の成形材料は、機械的強度及び成形性を実用的なレベルに維持しつつ、長期耐熱性に優れた成形品を得ることができるため、高温雰囲気下で使用される部品に好適に用いることができる。